(57)【要約】【課題】  塗膜の耐水性、基材への密着性に優れ、印刷皮膜の保護機能を有し、塗膜上に汚れが付着しても、弱アルカリ水で塗膜を除去し得るアルカリ除去型プラスチック用保護コーティングを提供する。【解決手段】  数平均分子量５，０００〜５０，０００、Ｔｇ１０〜８０℃、酸価３０〜１００であるアクリル重合体（Ａ）、重量平均分子量２０，０００〜２００，０００であるマレイン酸変性ポリプロピレン樹脂（Ｂ）、およびカルボキシル基と反応しうる官能基を有するオルガノシラン化合物（Ｃ）を含有するアルカリ除去型プラスチック用保護コーティング。【選択図】    なし【特許請求の範囲】
【請求項１】
数平均分子量５，０００〜５０，０００、ガラス転移温度１０〜８０℃、酸価３０〜１００であるアクリル重合体（Ａ）、重量平均分子量２０，０００〜２００，０００である無水マレイン酸変性ポリプロピレン樹脂（Ｂ）、およびカルボキシル基と反応しうる官能基を有するオルガノシラン化合物（Ｃ）を含有することを特徴とするアルカリ除去型プラスチック用保護コーティング。
【請求項２】
前記したオルガノシラン化合物（Ｃ）が、オルガノシランの加水分解物または該オルガノシランの縮合物から選ばれる少なくとも１種である請求項１に記載のアルカリ除去型プラスチック用保護コーティング。
【請求項３】
前記したアクリル重合体（Ａ）と無水マレイン酸変性ポリプロピレン樹脂（Ｂ）の比率（Ａ）：（Ｂ）が６０：４０〜９０：１０である請求項１または２の何れかに記載のアルカリ除去型プラスチック用保護コーティング。
【請求項４】
前記したアクリル重合体（Ａ）のカルボキシル基（ａ）と前記したオルガノシラン化合物（Ｃ）のカルボキシル基と反応しうる官能基（ｃ）の当量比（ｃ）／（ａ）が０．１〜０．７である請求項１〜３の何れかに記載のアルカリ除去型プラスチック用保護コーティング。
【請求項５】
成型品表面に、請求項１〜４の何れかに記載のアルカリ除去型プラスチック用保護コーティングを塗装したことを特徴とするポリオレフィン系樹脂製プラスチック成型品。
【請求項６】
前記したプラスチック成型品がポリオレフィン系樹脂製コンテナである請求項５に記載のポリオレフィン系樹脂製プラスチック成型品。
【請求項７】
前記したプラスチック成型品がポリオレフィン系樹脂製パレットである請求項５に記載のポリオレフィン系樹脂製プラスチック成型品。
【発明の詳細な説明】
【技術分野】
【０００１】
本発明は、ポリオレフィン系プラスチック基材の表面を保護すると共に、塗膜上に汚れが付着した場合にアルカリ溶液を用いて速やかにその塗膜を溶解除去して汚れを落とし再度塗装することにより、表面保護することのできるアルカリ除去型プラスチック用保護コーティング、および該コーティングを塗装したポリオレフィン系樹脂製プラスチック成型品に関するものである。
【背景技術】
【０００２】
従来から、プラスチックコンテナやプラスチックパレット等のプラスチック成型品は、様々な物品、たとえば食料品、飲料品、産業資材等の輸送、保管に用いられている。これらのプラスチック成型品は、ポリエチレン、または、ポリプロピレン等のポリオレフィン系樹脂製のものであり、市場においては、回収して繰り返し使用されており、その寿命は１０年以上あると考えられる。
【０００３】
長期にわたって繰り返し使用されるプラスチックコンテナやプラスチックパレットは、屋内、屋外を問わず輸送や保管に使用されるため、経時的な埃などの汚れの付着、表示ラベルに使用されるタックシールの貼り跡が残るなどの外観不良を生じ、その解決策が望まれてきた。
【０００４】
また、通常これらのプラスチックコンテナやプラスチックパレットには、使用目的に応じて会社名、製品名、商品名、番号等の表示が、エポキシ系またはウレタン系のインキを使用して印刷される。
【０００５】
しかし、上述したように長期にわたり屋外において使用されると、この印刷面が劣化してチョーキングを生じて印刷皮膜が粉上になって剥離しやすくなり、外観不良を起こしたり、取り扱い作業者の衣服を汚したりするなどの問題があった。
【０００６】
これらの問題を解決するための保護コーティングとして、ポリビニルアルコール、パラフィンワックス、およびエチレン−アクリル酸共重合樹脂を組み合わせた保護塗料が提案されている（例えば特許文献１参照）。しかし、ポリビニルアルコールが水溶性高分子であるため、耐水性が弱いため塗膜の耐久性が不十分であった。
【０００７】
また、耐水性を改良したアルカリ可溶型アクリル樹脂系プラスチック塗料が提案されている（例えば特許文献２参照）。しかし、未だ耐水性が必ずしも十分ではなく、基材プラスチックに対する密着性が劣るという欠点を有していた。
【０００８】
【特許文献１】特許第２５２４９２３号公報
【特許文献２】特開平１０−１５８５７１号公報
【発明の開示】
【発明が解決しようとする課題】
【０００９】
本発明の課題は、塗膜の耐水性、およびプラスチック基材への密着性が良好であり、印刷皮膜の保護機能を有しており、塗膜上に埃などの汚れが付着しても、弱アルカリ水を用いて速やかにその塗膜を除去して汚れを落とし、再度塗装することにより印刷被膜を保護して商品価値を保持させるアルカリ除去型プラスチック用保護コーティングを提供することにある。
【課題を解決するための手段】
【００１０】
本発明者らは上記課題を解決すべく鋭意検討の結果、本発明で特定するアクリル共重合体、無水マレイン酸変性ポリプロピレン樹脂、およびオルガノシラン化合物を必須成分とするアルカリ除去型プラスチック用保護コーティングが上記課題を有利に達成できることを見出し、本発明を完成させるに至った。
【００１１】
本発明は、特定のアクリル重合体の使用により、適度のアルカリ除去性を備え、無水マレイン酸変性ポリプロピレン樹脂の併用により基材との密着性を改良し、更に、オルガノシラン化合物との併用で耐水性の向上を図るものである。
【００１２】
すなわち本発明は、第一に、数平均分子量５，０００〜５０，０００、ガラス転移温度１０〜８０℃、酸価３０〜１００であるアクリル重合体（Ａ）、重量平均分子量２０，０００〜２００，０００である無水マレイン酸変性ポリプロピレン樹脂（Ｂ）、およびカルボキシル基と反応しうる官能基を有するオルガノシラン化合物（Ｃ）を含有するアルカリ除去型プラスチック用保護コーティングを提供することにある。
【００１３】
本発明は、第二に前記したアルカリ除去型プラスチック用保護コーティングを塗装したポリオレフィン系樹脂製プラスチック成型品を提供することにある。
【発明の効果】
【００１４】
本発明のアルカリ除去型プラスチック用保護コーティングによれば、ポリオレフィン系基材、特に、ポリプロピレン基材に対する良好な密着性、耐水性を有する塗膜を形成することができる。また、優れた表面保護機能を有し、汚れと共に塗膜が容易にアルカリ除去でき、さらに再塗装も問題なくできる。
【発明を実施するための最良の形態】
【００１５】
本発明の、アルカリ除去型プラスチック用保護コーティングについて詳細に説明する。まず本発明で使用するアクリル重合体（Ａ）について説明する。
【００１６】
本発明のアルカリ除去型プラスチック用保護コーティングに使用するアクリル重合体（Ａ）は、数平均分子量５，０００〜５０，０００、ガラス転移温度１０〜８０℃、酸価３０〜１００のアクリル重合体（Ａ）である。
【００１７】
アクリル重合体（Ａ）を製造する場合の重合方法に制約はなく、塊状ラジカル重合法、溶液ラジカル重合法、非水分散ラジカル重合法、水性媒体中での懸濁重合法、水性媒体中での乳化重合法等の公知慣用の種々の重合法を適用できる。これらのうち、特に有機溶剤中でのラジカル重合法が、簡便であり好ましい。
【００１８】
有機溶剤中でのラジカル重合法を適用するに当たり、ラジカル重合後に、アンモニアやトリエチルアミンの如きアミン類で中和することで、水に溶解、および／または分散したアクリル重合体（Ａ）を得ることができる。また、必要に応じて減圧蒸留等により重合に使用した有機溶剤を留去することも可能である。
【００１９】
また、有機溶剤中でのラジカル重合法を適用するに当たり、重合開始剤としては公知慣用の種々の化合物を使用できる。代表的なものとしては、２，２’−アゾビス（イソブチロニトリル）、２，２’−アゾビス（２，４−ジメチルブチロニトリル）、２，２’−アゾビス（２−メチルブチロニトリル）の如き、アゾ化合物類；ｔｅｒｔ−ブチルパーオキシピバレート、ｔｅｒｔ−ブチルパーオキシベンゾエート、ｔｅｒｔ−ブチルパーオキシ−２−エチルヘキサノエート、ジ−ｔｅｒｔ−ブチルパーオキサイド、クメンハイドロパーオキサイド、ジイソプロピルパーオキシカーボネートの如き、過酸化物類等が挙げられる。
【００２０】
有機溶剤中でのラジカル重合法を適用するに当たり、有機溶剤としては公知慣用の各種の化合物を使用することが出来る。好ましくは、水溶性もしくは水親和性の溶剤であり、たとえば、メタノール、エタノール、ｎ−プロピルアルコール、ｉｓｏ−プロピルアルコール、ｎ−ブタノール、ｉｓｏ−ブタノール、ｔｅｒｔ−ブタノールの如き、アルコール類；エチレングリコールモノメチルエーテル、エチレングリコールモノエチルエーテル、エチレングリコールモノブチルエーテルの如き、セロソルブ類；プロピレングリコールモノメチルエーテル、プロピレングリコールモノエチルエーテル、プロピレングリコールモノプロピルエーテルの如き、プロピレングリコールエーテル類等が挙げられる。これらの化合物はそれぞれを単独で使用しても、２種以上を併用してもよい。
【００２１】
本発明で使用するアクリル重合体（Ａ）を構成するモノマー成分としては、α，β−エチレン性不飽和カルボン酸モノマー（ａ−１）と、これと共重合可能なα，β−エチレン性不飽和モノマー（ａ−２）から構成される。
【００２２】
α，β−エチレン性不飽和カルボン酸モノマー（ａ−１）としては、アクリル酸、メタクリル酸、マレイン酸、イタコン酸、クロトン酸、ω―カルボキシ―ポリカプロラクトンモノ（メタ）アクリレート、アクリル酸ダイマー、フタル酸モノヒドロキシエチル（メタ）アクリレート等が挙げられる。
【００２３】
前記した（ａ−１）と共重合可能なα，β−エチレン性不飽和モノマー（ａ−２）
としては、（メタ）アクリル酸メチル、（メタ）アクリル酸エチル、（メタ）アクリル酸プロピル、（メタ）アクリル酸ブチル、（メタ）アクリル酸イソブチル、（メタ）アクリル酸２−エチルヘキシル等の（メタ）アクリル酸アルキルエステル類；（メタ）アクリル酸２−ヒドロキシエチル、（メタ）アクリル酸２−ヒドロキシプロピル、（メタ）アクリル酸４−ヒドロキシブチル等の水酸基含有（メタ）アクリレート類；アクリルアミド、メタクリルアミド、Ｎ−メチロールアクリルアミド、Ｎ−メトキシメチルアクリルアミド、Ｎ−ブトキシメチルアクリルアミド等のアミド化合物；アクリロニトリル、メタクリロニトリル等のシアノ基含有ビニル系化合物；スチレン、ビニルトルエン等の芳香族ビニル化合物；メチルビニルエーテル、エチルビニルエーテル、ブチルビニルエーテル、イソブチルビニルエーテル等のビニルエーテル類；ギ酸ビニル、酢酸ビニル、プロピオン酸ビニル、酪酸ビニル、カプロン酸ビニル、カプリル酸ビニル、カプリン酸ビニル、ラウリン酸ビニル、ミルスチン酸ビニル、パルミチン酸ビニル、ステアリン酸ビニル、シクロヘキサンカルボン酸ビニル、ピバリン酸ビニル、オクチル酸ビニル、安息香酸ビニル、桂皮酸ビニル等のビニルエステル類などが挙げられる。
【００２４】
前記したアクリル重合体（Ａ）の、数平均分子量は５，０００〜５０，０００の範囲であり、好ましくは１０，０００〜３０，０００の範囲である。５，０００未満では耐水性が劣り、５０，０００を超えるとアルカリ除去性が劣るようになる。
【００２５】
前記したアクリル重合体（Ａ）の、ガラス転移温度は１０〜８０℃の範囲であり、好ましくは２０〜６０℃の範囲である。１０℃未満では塗膜が傷つき易くなり、８０℃を超えると密着性が劣るようになる。
【００２６】
前記したアクリル重合体（Ａ）の、酸価は３０〜１００の範囲であり、好ましくは３０
〜８０の範囲である。３０未満ではアルカリ除去が困難となり、１００を超えると耐水性が劣るようになる。
【００２７】
本発明のアルカリ除去型プラスチック用保護コーティングに使用する無水マレイン酸変性ポリプロピレン樹脂（Ｂ）としては、無水マレイン酸変性ポリプロピレン、無水マレイン酸アクリル変性ポリプロピレン、無水マレイン酸変性塩素化ポリプロピレン、無水マレイン酸アクリル変性塩素化ポリプロピレン等が使用できる。
【００２８】
前記した無水マレイン酸変性ポリプロピレン樹脂（Ｂ）は、重量平均分子量２０，０００〜２００，０００の範囲であり、好ましくは３０，０００〜１００，０００の範囲である。この範囲外であると、密着性の向上等、所定の効果が得られにくいことがある。
【００２９】
本発明のアルカリ除去型プラスチック用保護コーティングに使用するオルガノシラン化合物（Ｃ）は、カルボキシル基と反応しうる官能基を有するものが使用できる。オルガノシラン化合物は、特にアクリル重合体の有するカルボキシル基と反応することにより、塗膜の耐水性を向上することに寄与する。カルボキシル基と反応しうる官能基としては、エポキシ環を有するグリシドキシ基やエポキシシクロヘキシル基が挙げられる。
【００３０】
たとえば、グリシドキシ基を有するものとしては、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシランなどが例示でき、エポキシシクロヘキシル基を有するものとしては、２−（３，４エポキシシクロヘキシル）エチルトリメトキシシラン、２−（３，４エポキシシクロヘキシル）エチルトリエトキシシランなどが例示できる。またこれらのオルガノシラン化合物の加水分解物や該オルガノシランの縮合物も使用でき、これらの中から１種、もしくは２種以上を適宜組み合わせて使用できる。
【００３１】
本発明のアルカリ除去型プラスチック用保護コーティングにおいて、アクリル重合体（Ａ）と無水マレイン酸変性ポリプロピレン樹脂（Ｂ）の比率（Ａ）：（Ｂ）は６０：４０〜９０：１０の範囲であることが好ましく、より好ましくは７０：３０〜８５：１５の範囲である。この範囲より無水マレイン酸変性ポリプロピレン樹脂（Ｂ）が多いとアルカリ除去性が劣る傾向があり、この範囲より無水マレイン酸変性ポリプロピレン樹脂（Ｂ）が少ないと基材への密着性が低下する傾向がある。
【００３２】
前記したアクリル重合体（Ａ）のカルボキシル基（ａ）と前記したオルガノシラン化合物（Ｃ）のカルボキシル基と反応しうる官能基（ｃ）の当量比（ｃ）／（ａ）は、０．１〜０．７の範囲であることが好ましく、より好ましくは０．３〜０．６の範囲である。当量比がこの範囲より小さいと耐水性が劣る傾向があり、この範囲よりが大きいとアルカリ除去性が劣る傾向がある。
【００３３】
また、本発明のアルカリ除去型プラスチック用保護コーティングには、必要に応じて公知の塗料用添加剤使用できる。たとえば、無機顔料、有機顔料、体質顔料、粘土鉱物、滑剤、増粘剤、界面活性剤、消泡剤、レベリング剤、防カビ剤、抗菌剤、帯電防止剤、紫外線吸収剤等を添加することができる。
【００３４】
本発明のアルカリ除去型プラスチック用保護コーティングには、本発明の目的を達成する範囲内において、公知慣用のその他の各種樹脂を混合して使用でき、例えば、本発明で使用できるアクリル重合体（Ａ）、および無水マレイン酸変性ポリプロピレン樹脂（Ｂ）以外のビニル系樹脂、ポリエステル樹脂、ポリウレタン樹脂、エポキシ樹脂、エポキシエステル樹脂、アクリル樹脂、フェノール樹脂、石油樹脂、ケトン樹脂、あるいはこれらの変性樹脂等が挙げられる。
【００３５】
本発明のアルカリ除去型プラスチック用保護コーティングは、例えば、アクリル共重合体（Ａ）の溶液および／または分散液、無水マレイン酸変性ポリプロピレン樹脂（Ｂ）の分散液、およびカルボキシル基と反応しうる官能基を有するオルガノシラン化合物（Ｃ）を添加し撹拌する方法で製造することができる。
【００３６】
本発明のアルカリ除去型プラスチック用保護コーティングの被塗布物としての基材として使用するポリオレフィン系樹脂としては、公知のものを適宜用いることができる。たとえば、ポリエチレン、ポリプロピレン、エチレン−プロピレン共重合体等のポリオレフィン類が挙げられる。これらは単独、もしくは２種以上組み合わせて使用してもよい。
【００３７】
前記した基材の形状は特に制限がなく、シート状、板状、あらかじめ成型されたものでもよい。
【００３８】
また基材には、本発明の効果を阻害しない範囲で必要に応じて、公知の帯電防止剤、防曇剤、アンチブロッキング剤、酸化防止剤、光安定剤、結晶核剤、滑剤等の公知の添加剤を配合してもよい。
【００３９】
さらに基材には、本発明のアルカリ除去型プラスチック用保護コーティングの皮膜の密着性を更に向上させるための公知の表面処理を施すことも可能である。たとえば、溶剤による脱脂処理、コロナ放電処理、プラズマ処理、フレームプラズマ処理、電子線照射処理、紫外線照射処理等が挙げられ、これらの１種または２種以上を組み合わせた処理を行ってもよい。
【００４０】
本発明のアルカリ除去型プラスチック用保護コーティングを基材の表面に塗布する方法は、本発明の目的を損なわない限りにおいて特に問わず、例えば、浸漬塗布法、スプレー塗布法、ブラシ塗布法、ローラ塗布法、静電塗布法、遠心塗布法等の公知の方法を用いることができる。成型品への塗布はスプレー塗布法が好ましい。塗布は、一回で行っても、或いは二回以上の多段階塗布で行ってもよい。さらに、基材の片面、あるいは両面のどちらでもよい。塗布後、例えば、常温にて乾燥するか、もしくは成型品が熱により変形しない温度で、たとえば４０〜１２０℃の範囲で、好ましくは５０〜１００℃の範囲で、１０秒〜３０分、好ましくは１分〜１５分乾燥させればよい。
【００４１】
本発明のアルカリ除去型プラスチック用保護コーティングの基材上での乾燥膜厚は特に制限はないが、通常、０．１〜２０μｍの範囲で、好ましくは０．５〜１０μｍの範囲である。
【００４２】
上述のように本発明のコーティングを基材上に塗布した後、常温乾燥、もしくは加熱乾燥せしめることにより、本発明の硬化皮膜を有する成型品を得ることができる。
【実施例】
【００４３】
以下本発明の理解を容易にするため、実施例によって本発明を具体的に説明するが、本発明は実施例のみに限定されるものではない。なお、各例中の部及び％は質量基準によるものである。
【００４４】
（実施例１）
アクリル樹脂Ａ−１（固形分：２０％、酸価：４０、Ｔｇ：４０℃、数平均分子量：７×１０３）４００部に、イオン交換水４５０部を加えて分散撹拌機にて撹拌混合した後、これに無水マレイン酸アクリル変性ポリプロピレン樹脂Ｂ−１（固形分：３０％、重量平均分子量：６×１０４；商品名  アウローレンＡＥ−２０１  日本製紙ケミカル（株）製）６７部を加えて均一になるまで撹拌した。さらに、オルガノシラン化合物Ｃ−１（３−グリシドキシプロピルトリメトキシシラン；商品名  Ａ−１８７  日本ユニカー（株）製）５．４部、ノニオン系界面活性剤５部、シリコーン系スリップ剤０．５部を加えて十分撹拌の後、イオン交換水にて固形分を１０％に調製してアルカリ除去型プラスチック用保護コーティングを得た。
【００４５】
（実施例２〜１８、比較例１〜７）
実施例１と同様にして、表１及び、表２〜表５に示した組成にてアルカリ除去型プラスチック用保護コーティングを調製した。
【００４６】
【表１】
2005314530.tif 000002
【００４７】
【表２】
2005314530.tif 000003
【００４８】
【表３】
2005314530.tif 000004
【００４９】
【表４】
2005314530.tif 000005
【００５０】
【表５】
2005314530.tif 000006
【００５１】
表１に示す、Ｍｎは数平均分子量をあらわす。
表２〜５に示す無水マレイン酸変性ポリプロピレン樹脂は以下を使用した。表中、配合は固形分比を示す。
（Ｂ−１）：無水マレイン酸・アクリル変性ポリプロピレン（商品名；アウローレンＡＥ−２０１、日本製紙ケミカル社製、固形分３０％、重量平均分子量６０，０００）。
（Ｂ−２）：無水マレイン酸変性塩素化ポリプロピレン（商品名；スーパークロンＥ−６０３、日本製紙ケミカル社製、固形分３０％、重量平均分子量５５，０００）。
（Ｂ−３）：無水マレイン酸変性塩素化ポリプロピレン（商品名；ＣＰ３１０Ｗ、イーストマンケミカルジャパン社製、固形分３０％、重量平均分子量６０，０００）。
【００５２】
表２〜５に示すオルガノシラン化合物は以下を使用した。表中、配合は固形分比を示す。
（Ｃ−１）：３−グリシドキシプロピルトリメトキシシラン（商品名；Ａ−１８７、日本ユニカー社製）。
（Ｃ−２）：３−グリシドキシプロピルトリエトキシシラン（商品名；ＫＢＥ−４０３、信越化学工業社製）。
（Ｃ−３）：β−（３，４−エポキシシクロヘキシル）エチルトリメトキシシラン（商品名；ＫＢＭ−３０３、信越化学工業社製）。
（Ｃ−４）：β−（３，４−エポキシシクロヘキシル）エチルトリエトキシシラン（商品名；ＣｏａｔＯＳｉｌ１７７０、日本ユニカー社製）。
【００５３】
（評価）
実施例１〜１８、比較例１〜７で得られたアルカリ除去型プラスチック用保護コーティングについて、基材への密着性、耐水性、アルカリ除去性を試験した。試験用塗膜作成、および試験方法は次の通りである。
【００５４】
（試験用塗膜作成）
脱脂処理を施したポリプロピレン板にエアー式ハンドガンを用いてスプレー塗装した後、乾燥機にて８０℃１０分で乾燥した。このときの塗膜厚みは３μｍになるように塗装した。
【００５５】
（密着性）
カッターナイフを用いて、塗膜に碁盤目（１ｃｍ×１ｃｍの中に１００個のマス目）を作成した後、セロハン粘着テープにより剥離試験を行った。１００個のマス目中の残存マス目の個数で判定した。判定基準は、残存マス目９５個以上のものを◎、８０〜９４個を○、５０〜７９個を△、４９以下を×とした。
【００５６】
（耐水性）
２５℃の水道水に２４時間浸漬した後の塗膜の変化を視覚判定した。判定基準は、全く変化のないものを◎、微少な白化があるものの室温で直ちに消失するものを○、白化が見られるものを△、塗膜が溶解もしくは膨潤したものを×とした。また、４０℃の温水に１０分間浸漬した後の外観を同様にして判定した。
【００５７】
（アルカリ除去性）
１％苛性ソーダ水溶液を６０℃に保った浴槽中に、塗装パネルを３分浸漬した後、水道水で洗浄し塗膜残りの程度を視覚判定した。塗膜が全て除去されたものを◎、わずかに残るものを○、残るものを×として判定した。
【００５８】
上記実施例、比較例について、各硬化被膜の評価結果を表６〜表９に示す。
【００５９】
【表６】
2005314530.tif 000007
【００６０】
【表７】
2005314530.tif 000008
【００６１】
【表８】
2005314530.tif 000009
【００６２】
【表９】
2005314530.tif 000010
【００６３】
（実施例１９）
実施例４で得たアルカリ除去型プラスチック用保護コーティングを、ポリプロピレン製コンテナの外側にエアー式ハンドガンを用いてスプレー塗装した後、乾燥機にて８０℃１０分で乾燥した。このときの塗膜厚みは３μｍになるように塗装した。塗装したコンテナを屋外にて３ヶ月放置して埃などの汚れを付着させた後、実施例１と同様にアルカリ除去性の試験を行った。汚れは塗膜と共に除去された。
【００６４】
さらに、このコンテナに再度外側にエアー式ハンドガンを用いてスプレー塗装した後、乾燥機にて８０℃１０分で乾燥した。このときの塗膜厚みは３μｍになるように塗装した。このときの塗膜の外観は、はじき等の発生はなく問題のないものであった。
【００６５】
（実施例２０）
実施例５で得たアルカリ除去型プラスチック用保護コーティングを、ポリプロピレン製ビール用コンテナ（スクリーン印刷被膜が経時劣化してチョーキングしているもの）上にエアー式ハンドガンを用いてスプレー塗装した後、室温にて１２時間放置した。このときの塗膜厚みは３μｍになるように塗装した。この表面をペーパータオルで擦って色落ちの有無を確認した所、色落ちは認められなかった。
【００６６】
（実施例２１）
実施例８で得たアルカリ除去型プラスチック用保護コーティングを、ポリオレフィン系樹脂製パレットの外側にエアー式ハンドガンを用いてスプレー塗装した後、室温にて１２時間放置した。このときの塗膜厚みは３μｍになるように塗装した。塗装したパレットを屋外にて３ヶ月放置して埃などの汚れを付着させた後、実施例１と同様にアルカリ除去性の試験を行った。汚れは塗膜と共に除去された。
【産業上の利用可能性】
【００６７】
本発明のアルカリ除去型プラスチック用保護コーティングは、プラスチックコンテナやプラスチックパレット等、主に屋外で長期間使用され、且つ流通する成型品に対して好適に施される。該保護コーティング膜は、印刷皮膜の保護機能を有しており、塗膜上に埃などの汚れが付着しても、弱アルカリ水を用いて速やかにその塗膜を除去して汚れを落とし、再度塗装することにより印刷被膜を保護することができ、商品価値の保持に寄与することができる。